(57)【要約】【課題】記録媒体上へ厚膜で印刷した場合、またはインク組成物の色材含有量が高い場合でも、インク塗膜を重合速度で十分に硬化させることができるインクジェット記録方法を提供する。【解決手段】記録媒体に、少なくとも色材と光重合開始剤とを含有するインク組成物Ａを付着させて紫外線を照射した後、少なくとも重合性化合物と光重合開始剤と重合促進剤とを含有するインク組成物Ｂを付着させて紫外線を照射して、紫外線硬化を行い画像を形成するインクジェット記録方法において、前記インク組成物Ａを付着させた後に照射する紫外線のピーク波長が、前記インク組成物Ｂを付着させた後に照射する紫外線のピーク波長よりも短いことを特徴とするインクジェット記録方法。【選択図】図１
2008229946.tif 000002
【特許請求の範囲】
【請求項１】
記録媒体に、少なくとも色材と光重合開始剤とを含有するインク組成物Ａを付着させて紫外線を照射した後、少なくとも重合性化合物と光重合開始剤と重合促進剤とを含有するインク組成物Ｂを付着させて紫外線を照射して、紫外線硬化を行い画像を形成するインクジェット記録方法において、前記インク組成物Ａを付着させた後に照射する紫外線のピーク波長が、前記インク組成物Ｂを付着させた後に照射する紫外線のピーク波長よりも短いことを特徴とするインクジェット記録方法。
【請求項２】
前記重合促進剤が、重合性官能基を有する微粒子であることを特徴とする請求項１に記載のインクジェット記録方法。
【請求項３】
前記インク組成物Ａに含有される光重合開始剤は、α−アミノケトンを主成分とすることを特徴とする請求項１に記載のインクジェット記録方法。
【請求項４】
前記インク組成物Ｂに含有される光重合開始剤は、アシルフォスフィンオキサイドを主成分とすることを特徴とする請求項１に記載のインクジェット記録方法。
【発明の詳細な説明】
【技術分野】
【０００１】
本発明は、インクジェット記録方法に関し、詳細には、二液のインク組成物を用いて、記録媒体上へ厚膜で印刷した場合、またはインク組成物の色材含有量が高い場合でも、インク塗膜を十分に硬化させることができるインクジェット記録方法に関するものである。
【背景技術】
【０００２】
インクジェット記録方法は、インク組成物の小滴を飛翔させ、紙等の記録媒体に付着させて印刷を行う印刷方法である。このインクジェット記録方法は、高解像度、高品位な画像を、高速で印刷することができるという特徴を有するものである。インクジェット記録方法に使用されるインク組成物は、水性溶媒を主成分とし、これに着色成分および目詰まりを防止する目的でグリセリン等の湿潤剤を含有したものが一般的である。
一方、水性インク組成物が浸透し難い紙、布類、または浸透しない金属、プラスチック等の素材、例えばフェノール、メラミン、塩化ビニル、アクリル、ポリカーボネートなどの樹脂から製造される板、フィルムなどの記録媒体に印字する場合、インク組成物や反応液には、色剤が安定して記録媒体に固着できる成分を含有することが要求される。
この様な要求に対しては、色剤、紫外線硬化剤（重合性化合物）、（光）重合開始剤等を含んでなる紫外線硬化インクジェットインクが開示されている（例えば、特許文献１参照。）。このインクによれば、記録媒体へのインクの滲みを防止し、画質を向上させることができるとされている。この特許文献１に記載の紫外線硬化型インクは１液型のものであった。
【０００３】
しかしながら、１液型の紫外線硬化型インク組成物を記録媒体へ付着させた後紫外線を照射して該インクを硬化させる工程において、インク塗膜の外側（表面）だけが硬化し、その内部は硬化せず液体のままで残るという現象がしばしば認められた。これは紫外線がインクの塗膜表面のみで吸収されてしまい内部まで到達しない事が原因である。また逆に内部だけ硬化して表面が硬化しない場合も認められる。これは重合速度が低い場合に多く認められる現象で、表面からの酸素の浸透による重合阻害が原因と考えられる。
そこで、これを改良する為に、複数の光重合開始剤を組み合わせる方法が良く使用されている。即ち開始剤効率の高い光重合開始剤（表面硬化に適している、酸素の浸透による重合阻害の影響を抑える事が出来る）とフォトブリーチング効果（光を吸収して光重合開始剤が開裂すると、分解後の開始剤残渣は紫外線を吸収しなくなり、内部への紫外線透過を妨げなくなる）を有する内部硬化に適した光重合開始剤を組み合わせるというものである。
【０００４】
【特許文献１】米国特許第５６２３００１号明細書
【発明の開示】
【発明が解決しようとする課題】
【０００５】
しかしながら、この光重合開始剤を組み合わせた場合でも、１液型のインク組成では記録媒体上へ厚膜で印刷した場合、またはインク組成物中の色材含有量が多い場合では、紫外線が色材に吸収・反射・散乱され易くなる為、紫外線がインク塗膜内部まで透過し難いので重合反応が進行せず、硬化不十分となったりする。そこで光重合開始剤の添加量を増やすと、インク塗膜中で紫外線が吸収され過ぎ、内部まで紫外線が透過せず、硬化が不良になるという悪循環が生じる。
一般に波長の長い紫外線は、波長の短い紫外線よりもインク膜に対する透過力が強くなり、波長の短い紫外線は、波長の長い紫外線よりもフォトン１個が持つエネルギーが大きくなる傾向がある。そのため、例えば記録媒体に付着させるインクの粘度が低く、インク膜の膜厚が比較的薄いフルカラー印刷（３色以上の多色印刷）時には、複数種の紫外線硬化型のカラーインクが重なった部分に、にじみや色混じりという問題が発生することがあった。これは、粘度が低く、膜厚が薄いインク膜に照射する紫外線の波長が長いと、インク膜の内奥から順次硬化が始まり、表面側の硬化が遅れるためである。
そこで本発明では２種類以上の紫外線硬化インク組成物を使用し一方のインク組成物にフォトブリーチング効果（光を吸収して光重合開始剤が開裂すると、分解後の開始剤残渣は紫外線を吸収しなくなり、内部への紫外線透過を妨げなくなる）を有する内部硬化に適した光重合開始剤を多く含むインク組成物と、他方のインク組成物に開始剤効率の高い光重合開始剤（表面硬化に適している、酸素の浸透による重合阻害の影響が少ない）を含むインク組成物を組み合わせるとともに、それぞれのインク付着後に照射する紫外線のピーク波長を適正にする事で、上記硬化不良の問題を解決した。
本発明は、上記従来の技術の欠点を克服し、記録媒体上へインク膜の膜厚が比較的薄いフルカラーで印刷した場合、、記録媒体に形成した記録画像の表面および内部の何れも、十分に硬化させることができるインクジェット記録方法を提供しようとするものである。
【課題を解決するための手段】
【０００６】
本発明者は、鋭意検討を重ねた結果、以下の構成を採用することによって、上記目的が達成され、本発明を成すに至った。
即ち本発明は、以下の通りである。
（１）記録媒体に、少なくとも色材と光重合開始剤とを含有するインク組成物Ａを付着させて紫外線を照射した後、少なくとも重合性化合物と光重合開始剤と重合促進剤とを含有するインク組成物Ｂを付着させて紫外線を照射して、紫外線硬化を行い画像を形成するインクジェット記録方法において、前記インク組成物Ａを付着させた後に照射する紫外線のピーク波長が、前記インク組成物Ｂを付着させた後に照射する紫外線のピーク波長よりも短いことを特徴とするインクジェット記録方法。
（２）前記重合促進剤が、重合性官能基を有する微粒子であることを特徴とする前記（１）のインクジェット記録方法。
（３）前記インク組成物Ａに含有される光重合開始剤は、α−アミノケトンを主成分とすることを特徴とする請求項１記載のインクジェット記録方法。
（４）前記インク組成物Ｂに含有される光重合開始剤は、アシルフォスフィンオキサイドを主成分とすることを特徴とする請求項１記載のインクジェット記録方法。
【０００７】
本発明のインクジェット記録方法は、使用するインクを２液に分け、一方に色材と表面硬化に適した光重合開始剤とを含有させ（インク組成物Ａ）、他方に重合性化合物と内部硬化に適した光重合開始剤と重合促進剤とを含有させ（インク組成物Ｂ）、インク組成物Ａを記録媒体上に吐出した後に紫外線を照射し、続いてインク組成物Ｂを吐出し、紫外線を照射する。これにより、インク組成物Ａが記録媒体上に色材層を形成し、インク組成物Ｂが該色材層上に透明の保護層を形成する。色材層を形成するインク組成Ａには表面硬化性に適した光重合開始剤を用い、透明の保護層を形成するインク組成物Ｂは、内部硬化に適した光重合開始剤を用いること、また微粒子表面に重合性官能基を導入した重合促進剤を用いる事で、重合速度を向上させ、酸素の浸透による重合阻害の影響を抑える事で速やかにインク塗膜を硬化させることができ、また、必要最低限の開始剤添加量で済む。
そして、照射する紫外線について、インク組成物Ａを付着させた後と、インク組成物Ｂを付着させた後で、それぞれのインク組成物に含有される光重合開始剤に適したピーク波長を有する紫外線を照射することで、印字速度を上げても印字物の品質を維持することができる。
【発明を実施するための最良の形態】
【０００８】
以下、本発明のインクジェット記録方法について詳細に説明する。
本発明のインクジェット記録方法は、少なくとも色材と表面硬化性の光重合開始剤とを含有するインク組成物Ａと、少なくとも重合性化合物と内部硬化性の光重合開始剤と重合促進剤とを含有するインク組成物Ｂとの、２液を用いる。
またインク組成物Ａは画像形成プロセスに必要なだけ用意される。例えば、４色によりフルカラー画像を形成する記録装置であれば、イエロー、マゼンタ、シアン、ブラックの４色が必要となる。その他にも必要に応じて、ライトマゼンタ、ライトシアン、グレイ等の淡色インク、レッド、グリーン、ブルー、オレンジ、ヴァイオレット等の中間色や特色と呼ばれるインク、ホワイト、メタリック等の特殊なインクも使用可能である。
なお、インク組成物Ａは色材を含んでいることから単に「インク組成物」と称し、インク組成物Ｂは色材を含んでいないことから「透明インク組成物」と称することもある。
【０００９】
本発明のインクジェット記録方法に用いるインク組成物Ａは、表面硬化性が高くなるように光重合開始剤を含有し、インク組成物Ｂは内部硬化性が高くなるように光重合開始剤を含有するものである。
このようなインク組成物ＡおよびＢに含まれる光重合開始剤とは、例えば、２００ｎｍ〜４５０ｎｍ程度の領域の紫外線及び可視光を吸収しラジカルまたはイオンを生成して重合性化合物の重合を開始させるものである。
本発明のインク組成物ＡおよびＢに用いられる光重合開始剤は、代表的なものとして、ベンゾインメチルエーテル、ベンゾインエチルエーテル、イソプロピルベンゾインエーテル、イソブチルベンゾインエーテル、１−フェニル−１，２−プロパンジオン−２−（ｏ−エトキシカルボニル）オキシム、ベンジル、ジエトキシアセトフェノン、ベンゾフェノン、クロロチオキサントン、２−クロロチオキサントン、イソプロピルチオキサントン、２−メチルチオキサントン、ポリ塩化ポリフェニル、ヘキサクロロベンゼン等が挙げられ、好ましくは、イソブチルベンゾインエーテル、１−フェニル−１，２−プロパンジオン−２−（ｏ−エトキシカルボニル）オキシムである。
【００１０】
また、Ｖｉｃｕｒｅ１０、３０（Ｓｔａｕｆｆｅｒ Ｃｈｅｍｉｃａｌ社製）、Ｉｒｇａｃｕｒｅ１８４、６５１、２９５９、９０７、３６９、１７００、１８００、１８５０、８１９、Ｄａｒｏｃｕｒｅ１１７３（チバスペシャルティケミカルズ社製）、ＱｕａｎｔａｃｕｒｅＣＴＸ、ＩＴＸ（Ａｃｅｔｏ Ｃｈｅｍｉｃａｌ社製）、Ｌｕｃｉｒｉｎ  ＴＰＯ（ＢＡＳＦ社製）の商品名で入手可能な光重合開始剤も使用することができる。
【００１１】
前述の通り、本発明のインクジェット記録方法に用いるインク組成物Ａの表面硬化性が高くなるように光重合開始剤を含有させるには、例えば、該インク組成物Ａに含有される光重合開始剤の主成分をα−アミノケトンとすることが好ましい。
α−アミノケトンとしては、３６５ｎｍ以上の波長に吸収を有するもので、例えば、２−ベンジル−２−ジメチルアミノ−１−（４−モルフォリノフェニル）−ブタノン−１等が挙げられ、これは、Ｉｒｇａｃｕｒｅ３６９（チバスペシャルティケミカルズ社製）の商品名で入手可能である。
【００１２】
また、本発明のインクジェット記録方法に用いるインク組成物Ｂの内部硬化性が高くなるように光重合開始剤を含有させるには、例えば、該インク組成物Ｂに含有される光重合開始剤の主成分をアシルフォスフィンオキサイドとすることが好ましい。
アシルフォスフィンオキサイドとしては、３６５ｎｍ以上の波長に吸収を有するもので、例えば、ビス（２，４，６−トリメチルベンゾイル）−フェニルフォスフィンオキシド等が挙げられ、これは、Ｉｒｇａｃｕｒｅ８１９（チバスペシャルティケミカルズ社製）の商品名で入手可能である。
【００１３】
本発明のインクジェット記録方法に用いられるインク組成物Ａに含まれる色材は、染料、顔料のいずれであってもよいが、印刷物耐久性の面から顔料の方が有利である。
本発明で使用される染料としては、直接染料、酸性染料、食用染料、塩基性染料、反応性染料、分散染料、建染染料、可溶性建染染料、反応分散染料、など通常インクジェット記録に使用される各種染料を使用することができる。
【００１４】
本発明で使用される顔料としては、特別な制限なしに無機顔料、有機顔料を使用することができる。
無機顔料としては、酸化チタンおよび酸化鉄に加え、コンタクト法、ファーネス法、サーマル法などの公知の方法によって製造されたカーボンブラックを使用することができる。また、有機顔料としては、アゾ顔料（アゾレーキ、不溶性アゾ顔料、縮合アゾ顔料、キレートアゾ顔料などを含む）、多環式顔料（例えば、フタロシアニン顔料、ペリレン顔料、ペリノン顔料、アントラキノン顔料、キナクリドン顔料、ジオキサジン顔料、チオインジゴ顔料、イソインドリノン顔料、キノフラロン顔料など）、染料キレート（例えば、塩基性染料型キレート、酸性染料型キレートなど）、ニトロ顔料、ニトロソ顔料、アニリンブラックなどを使用することができる。
【００１５】
本発明の好ましい態様によれば、これらの顔料は、分散剤または界面活性剤で水性媒体中に分散させて得られた顔料分散液としてインク組成物Ａに添加されるのが好ましい。好ましい分散剤としては、顔料分散液を調製するのに慣用されている分散剤、例えば高分子分散剤を使用することができる。なお、この顔料分散液に含まれる分散剤および界面活性剤がインク組成物Ａの分散剤および界面活性剤としても機能することは当業者に明らかであろう。
インク組成物Ａにおける色材の添加量は、０．１重量％〜２５重量％程度の範囲が好ましく、より好ましくは０．５重量％〜１５重量％程度の範囲である。
【００１６】
本発明のインク組成物Ａには、水性溶媒を含んでいてもよい。更に任意の成分として、樹脂エマルジョン、無機酸化物コロイド、湿潤剤、ｐＨ調製剤、防腐剤、防かび剤等を添加しても良い。
【００１７】
本発明のインクジェット記録方法に用いられるインク組成物Ｂに含まれる重合性化合物とは、光重合開始剤から生成するラジカルまたはイオンにより重合されるものであれば特に限定されない。
本発明のインク組成物に含まれる重合性化合物として、例えばモノマーが挙げられる。モノマーとは、高分子の基本構造の構成単位となり得る分子をいう。また本発明において用いられるモノマーは光重合性モノマーとも呼ばれ、単官能アクリレート、単官能メタクリレート、多官能アクリレート、多官能メタクリレートが含まれる。
【００１８】
本発明において用いられるモノマーは、代表的なものとして、ジエチレングリコールジアクリレート、ネオペンチルグリコールジアクリレート、１，６−ヘキサンジオールジアクリレート、ヒドロキシピオペリン酸エステルネオペンチンルグリコールジアクリレート、トリメチロールプロパントリアクリレート、ペンタエリストールトリアクリレート、ジペンタエリストールヘキサアクリレート、アクロイルモルホリン、２−フェノキシエチルアクリレート、フタル酸水素−（２，２，２−トリアクロイルオキシメチル）エチル、ジペンタエリストールポリアクリレート、ジペンタエリストールポリアクリレート、Ｎ−ビニルフォルムアミド、トリプロピレングリコールジアクリレート、グリセリンＥＯ付加物トリアクリレート等が挙がられ、好ましくは、アクロイルモルホリン、２−フェノキシエチルアクリレート、フタル酸水素−（２，２，２−トリアクロイルオキシメチル）エチル、ジペンタエリストールポリアクリレート、ジペンタエリストールポリアクリレート、Ｎ−ビニルフォルムアミド、トリプロピレングリコールジアクリレート、グリセリンＥＯ付加物トリアクリレートである。
【００１９】
本発明のインクジェット記録方法に用いられるインク組成物Ｂに含まれる重合促進剤としては、特に限定されないが、例えば２−エチルヘキシル−４−ジメチルアミノベンゾエートが挙げられ、Ｄａｒｏｃｕｒｅ  ＥＨＡ（チバ・スペシャルティ・ケミカルズ社製）の商品名で入手が可能である。
【００２０】
また、その他の重合促進剤としては、重合性官能基を有する微粒子等が挙げられる。
重合性官能基を導入した微粒子の重合促進機構としては、明確ではないが、紫外線を吸収し、開裂した光重合開始剤により生成したラジカルが、微粒子表面にトラップされて安定化し、微粒子表面へ導入された重合性官能基及び表面に吸着されたモノマーと容易に重合反応を開始する事により重合反応を促進するものと推測される。
【００２１】
重合性官能基を有する微粒子とは、特に限定されないが、一般的に体質顔料と称されるもので、シリカ、アルミナ、チタニア、酸化カルシウム等の無機化合物が例示され、特に、シリカ、アルミナ等の透明なものも好適に使用できる。
また、該微粒子が有する重合性官能基としては、特に限定されず、アクリロイル基、メタクリロイル基等が例示され、さらに、１つ以上の二重結合を有する重合性官能基とすることも可能である。
該微粒子の大きさとしては、特に限定されないが、粒径が１０ｎｍ〜１００ｎｍのものが好ましい。
該重合性官能基を有する微粒子の調製方法は、特に限定されないが、テトラエトキシシラン等のシラン化合物のゾルゲル反応によって、水酸基等を多数有するシリカ微粒子を作製し、該水酸基に重合性官能基を付与できるような化合物（シランカップリング剤）と反応させる方法が挙げられる。
本発明のインク組成物Ｂにおける、該重合性官能基を有する微粒子の含有量としては、特に限定されず、使用形態、条件、インク組成物の粘度と重合性の関係等に応じて適宜選択されるべきものであるが、インク組成物全量に対し１０質量％以下であることが好ましい。
【００２２】
本発明のインク組成物Ｂには、水性溶媒を含んでいてもよい。更に任意の成分として、多価金属塩、またはポリアリルアミン若しくはその誘導体、湿潤剤、ｐＨ調製剤、防腐剤、防かび剤等を添加しても良い。
また、本発明のインク組成物ＡおよびＢは、２５℃での粘度の差が２ｍＰａ・ｓ以下であることが、インクジェット記録における取り扱い性上好ましい。
また、本発明のインク組成物ＡおよびＢは、双方とも有機溶剤を含まず、無溶剤型のインク組成物であることが更に好ましい。
【００２３】
本発明のインクジェット記録方法は、記録媒体上にインク組成物Ａを吐出し、紫外線を照射し、その後インク組成物Ｂを吐出し、紫外線を照射するものである。
紫外線の照射量は、１０ｍＪｃｍ2以上、１０，０００ｍＪ／ｃｍ2以下であり、また好ましくは５０ｍＪ／ｃｍ2以上、６,０００ｍＪ／ｃｍ2以下の範囲で行う。かかる程度の範囲内における紫外線照射量であれば、十分硬化反応を行うことができる。
【００２４】
紫外線照射は、メタルハライドランプ、キセノンランプ、カーボンアーク灯、ケミカルランプ、低圧水銀ランプ、高圧水銀ランプ等のランプが挙げられる。例えばＦｕｓｉｏｎ  Ｓｙｓｔｅｍ社製のＨランプ、Ｄランプ、Ｖランプ等の市販されているものを用いて行うことができる。
また、紫外線発光ダイオード（紫外線ＬＥＤ）や紫外線発光半導体レーザ等の紫外線発光半導体素子により、紫外線照射を行うことができる。
【００２５】
また、本発明のインクジェック記録方法では、紫外線光照射前、同時またはその後に加熱してもよい。加熱は、記録媒体に熱源を接触させて加熱する方法、赤外線やマイクロウェーブ（２，４５０Ｍｈｚ程度に極大波長を持つ電磁波）などを照射し、または熱風を吹き付けるなど記録媒体に接触させずに加熱する方法などが挙げられる。
【００２６】
更に本発明によるインクジェット記録方法を実施する記録装置を説明する。
図１のインクジェット記録装置は、インク組成物Ａとインク組成物Ｂとを記録媒体に付着させる手段と、それらを付着させる手段の駆動系と、記録媒体を移動させる手段と、記録媒体に紫外線照射と加熱する手段と、クリーニング手段と、から構成されている。
本発明の、インク組成物Ａを有するインクタンク２ａおよびインク組成物Ｂを有するインクタンク２ｂとチューブ３で連結された記録ヘッド１ａ（および１ｂ）は、キャリッジ４に沿ってモータ５で駆動されるタイミングベルト６によって矢印Ａ方向に移動する。その移動の間に、記録ヘッド１ａのノズル面からインク組成物Ａが吐出され、プラテン８およびガイド９によって記録ヘッド１ａと対面する位置に置かれている記録媒体７に付着する。次に記録媒体７は、紙送り方向矢印Ｂに所定量移送される。その間、記録ヘッド１ａ（および１ｂ）は図中で矢印Ａと逆方向に移動し、記録媒体７の左端の位置に戻る。そして、すでにインク組成物Ａが付着している記録媒体に記録ヘッド１ｂのノズル面からインク組成物Ｂが吐出されて、印字が行なわれる。印字された記録媒体７はさらに紙送り方向矢印Ｂに所定量移送されて、紫外線照射手段１５による紫外線照射およびヒータ１４による加熱処理を受ける。これらの処理を受けた記録媒体７の表面上では、インク組成物Ａ及びインク組成物Ｂが硬化反応を起こし色材が記録媒体７上で固着する。印字処理がされた記録媒体７は紙送り方向矢印Ｂにさらに移送される。なお、本装置には吸引ポンプ１１が連結されたキャップ１０を有しており、これらの機構によりクリーニング操作が行われる。吸引されたインク組成物等はチューブ１２を介して廃インクタンク１３に貯められる。
【実施例１】
【００２７】
以下本発明を以下の実施例によって詳細に説明するが、本発明はこれらに限定されるものではない。
（顔料分散液の調製）
着色剤としてＣ．Ｉ．ピグメントブラック７（カーボンブラック）１５部、分散剤としてのディスコールＮ−５０９（大日精化工業社製）３．５部に、モノマーとしてのエチレングリコールモノアリルエーテル（日本乳化剤社製）加えて全体を１００部とし、混合攪拌して混合物とした。この混合物を、サンドミル（安川製作所社製）を用いて、ジルコニアビーズ（直径１．５ｍｍ）と共に６時間分散処理を行った。その後ジルコニアビーズをセパレータで分離しブラック顔料分散液（顔料濃度１５重量％）を得た。
以下同様にしてそれぞれの色に対応する顔料分散液、即ちシアン顔料分散液（Ｃ．Ｉ．ピグメントブルー１５：３）、マゼンタ顔料分散液（Ｃ．Ｉ．ピグメントヴァイオレット-１９）、イエロー顔料分散液（Ｃ．Ｉ．ピグメントイエロー１５５）を調製した。
【００２８】
（カラーインク組成物）
下記の配合組成にてカラーインク組成物（シアン、マゼンタ、イエロー）を調製した。
２．インク組成物Ａとしてのカラーインク組成物
Ｎ−ビニルフォルムアミド（ビームセット７７０  荒川化学工業(株)製）；２６重量部
トリプロピレングリコールジアクリレート；（アロニックスＭ−２２０  東亜合成(株)製）；３０重量部
Ｉｒｇａｃｕｒｅ３６９（チバ・スペシャリティ・ケミカルズ(株)）；３．０重量部
Ｄａｒｏｃｕｒ  ＥＨＡ（チバ・スペシャリティ・ケミカルズ(株)）；１重量部
上記顔料分散剤；４０重量部
【００２９】
４．インク組成物Ｂとしての透明インク組成物（Ｔ１）
Ｎ−ビニルフォルムアミド（ビームセット７７０  荒川化学工業(株)製）；５９重量部
トリプロピレングリコールジアクリレート（アロニックスＭ−２２０  東亜合成(株)製）；２０重量部
グリセリンＥＯ付加物トリアクリレート（ＮＫエステル  Ａ−Ｇｌｙ−３Ｅ  新中村化学(株)製）；１０重量部
Ｉｒｇａｃｕｒｅ８１９（チバ・スペシャリティ・ケミカルズ(株)）；４．０重量部
Ｄａｒｏｃｕｒ  ＥＨＡ（チバ・スペシャリティ・ケミカルズ(株)）；１．０重量部
重合性微粒子１；６．０重量部
【００３０】
５．上記重合性微粒子１の製法
シリカゾルＩＰＡ−ＳＴ（日産化学工業（株）製、シリカ濃度３０ｗｔ％のイソプロピルアルコール（以下ＩＰＡと略す）分散液）８８．１重量部を２００ｍＬ三角フラスコに加え、シランカップリング剤  サイラエースＳ７１０（チッソ（株）製）７．９重量部を添加した。マグネティックスターラーで攪拌しながら０．０５ｍｏｌ／Ｌ濃度の塩酸を４重量部添加し、室温で２４時間攪拌しながら反応を行った。その結果、重合性微粒子１を含むＩＰＡ分散液を得た。
【００３１】
６．透明インク組成物（Ｔ１）の製法
３００ｍＬ丸底フラスコにＮ−ビニルフォルムアミド（以下ＮＶＦ）  ７０重量部、上記分散液  １００重量部を加え、ロータリーエバポレーターを用いてＩＰＡを留去し、重合性微粒子１を３０ｗｔ％含むモノマー溶液を得た。
続いて容量１００ｍＬの遮光性サンプル瓶に、このモノマー溶液を２０重量部加え、ＮＶＦ  ４５重量部、トリプロピレングリコールジアクリレート  ２０重量部、グリセリンＥＯ付加物トリアクリレート  １０重量部、Ｉｒｇａｃｕｒｅ３６９  ４．０重量部、Ｄａｒｏｃｕｒ  ＥＨＡ  １重量部を添加し、マグネティックスターラーで１時間攪拌して透明インク組成物（Ｔ１）を調製した。
【００３２】
７．硬化性試験
セイコーエプソン株式会社製インクジェットプリンタＰＭ−Ｇ９００を利用し、上記のカラーインク組成物（シアン、マゼンタ、イエロー）およびＴ１をそれぞれ別のノズル列に充填し、常温・常圧下にて吐出する条件でフルカラーパターン印刷を実施した。この場合カラーインク組成物３色が記録媒体に付着してから、下記照射装置１で紫外線照射をし、さらに透明インク組成物Ｔ１（インク組成物Ｂ）を付着させ下記照射装置２で紫外線を照射して画像を形成した。
記録媒体にはＡ４サイズのＯＨＰフィルム（富士ゼロックス（株）製、ＸＥＲＯＸ  ＦＩＬＭ＜枠なし＞を用い、通常よりも速い印刷モードで印刷をした。
画像の硬化性は外観にて目視評価した。
なお実験に用いた紫外線照射装置は、以下の２種である。
【００３３】
照射装置１：光源  紫外線ＬＥＤ  ＵＣＣＵ０３３（日亜化学工業(株)製）、
出力  １００ｍＷ、ピーク波長  ３６５ｎｍ
照射条件  ２２ｍＷ／ｃｍ2、積算光量  ２６４ｍＪ／ｃｍ2
照射装置２：光源  紫外線ＬＥＤ  Ｅ１Ｓ４０−０Ｐ０Ｃ６−０１（豊田合成社製）
出力２ｍＷ、ピーク波長３９５ｎｍ
照射条件  １．５ｍＷ／ｃｍ2、積算光量  ９０ｍＪ／ｃｍ2
【００３４】
硬化性  評価指標
○：表面も内部も完全に硬化。
△：表面のみ硬化して内部が液状である状態、
または、内部のみ硬化して表面が硬化していない状態、
または、表面に硬化する部分と硬化しない部分が混在し、不均一な状態。
×：硬化せず、液状のまま。
画像（カラーブリード）    評価指標
○：滲みなし
△：若干滲みがあるが実用上問題なし
×：境界が滲む
【００３５】
評価結果を下記表１に示す。
【００３６】
【表１】
2008229946.tif 000003
【図面の簡単な説明】
【００３７】
【図１】本発明によるインクジェット記録方法の実施に好ましく用いられるインクジェット記録装置を示す図。
【符号の説明】
【００３８】
１ａ…記録ヘッド、１ｂ…記録ヘッド、２ａ…インクタンク、２ｂ…インクタンク、３…チューブ、４…キャリッジ、５…モータ、６…タイミングベルト、７…記録媒体、８…プラテン、９…ガイド、１０…キャップ、１１…吸引ポンプ、１２…チューブ、１３…廃インクタンク、１４…ヒータ、１５…紫外線照射手段。
【図１】
2008229946.tif 000004